(57)【要約】【課題】多くの点で優れた効果を有する発泡ポリスチレンの減容化剤、発泡ポリスチレンの減容化方法、該減容化剤と減容化した発泡ポリスチレンの混合物、及びポリスチレンの回収方法を提供する。【解決手段】プソイドクメン５８〜６２容量％とイソドデカン４２〜３８容量％からなる溶剤を主体とする発泡ポリスチレンの減容化剤、該減容化剤を用いる発泡ポリスチレンの減容化方法、該減容化剤と減容化した発泡ポリスチレンの混合物、及びポリスチレンの回収方法。【選択図】図７
2006169271.tif 000002
【特許請求の範囲】
【請求項１】
プソイドクメン      ５８〜６２容量％
及び
イソドデカン        ４２〜３８容量％
からなる溶剤を主体とする発泡ポリスチレンの減容化剤。
【請求項２】
プソイドクメン      ５８〜６２容量％
及び
イソドデカン        ４２〜３８容量％
からなる溶剤を主体とする発泡ポリスチレンの減容化剤を発泡ポリスチレンと接触させることを特徴とする発泡ポリスチレンの減容化方法。
【請求項３】
実質的に、
プソイドクメン      ５８〜６２容量％
及び
イソドデカン        ４２〜３８容量％
からなる溶剤を主体とする発泡ポリスチレンの減容化剤      １００重量部、
ならびに、
減容化した発泡ポリスチレン                １０〜１００重量部
からなる混合物。
【請求項４】
実質的に、
プソイドクメン      ５８〜６２容量％
及び
イソドデカン        ４２〜３８容量％
からなる溶剤を主体とする発泡ポリスチレンの減容化剤を発泡ポリスチレンと接触させて、該減容化剤と減容化した発泡ポリスチレンとからなる混合物を生成し、該混合物を加熱することによって該混合物から該減容化剤を蒸留除去し、減容化した発泡ポリスチレンを回収することを特徴とするポリスチレンの回収方法。
【発明の詳細な説明】
【技術分野】
【０００１】
本発明は、使用済みの発泡ポリスチレンからポリスチレンを回収する技術に関する。より詳細には、本発明は、減容化剤を用いて使用済みの発泡ポリスチレンを減容化し、減容化した発泡ポリスチレンと減容化剤の混合物から、ポリスチレンと減容化剤を回収する技術に関する。
【背景技術】
【０００２】
発泡ポリスチレンは、軽くて丈夫で、加工性、断熱性、耐衝撃性等に優れ、安価であるので、家電製品の包装材、魚箱、食品の容器等として大量に使用されている。したがって、使用済みの発泡ポリスチレンが大量に発生している。
【０００３】
使用済みの発泡ポリスチレンは、一部は回収して再使用されているが、なお多くの部分がごみとして廃棄されている。省資源、環境汚染の防止等の観点から、使用済みの発泡ポリスチレンは、ごみとして廃棄せずに出来るだけ回収して再使用することが望ましい。
【０００４】
使用済みの発泡ポリスチレンを回収する技術としては、使用済みの発泡ポリスチレンを加熱溶融して脱泡しポリスチレンの塊とする方法、使用済みの発泡ポリスチレンを溶剤で減容化した後ポリスチレンと溶剤を回収する方法等が知られている。
使用済みの発泡ポリスチレンを加熱溶融して脱泡しポリスチレンの塊とする方法は、加熱溶融して脱泡する際、ポリスチレンが劣化すること、悪臭が発生すること等の問題がある。
使用済みの発泡ポリスチレンを溶剤で減容化した後ポリスチレンと溶剤を回収する方法では、ポリスチレンの劣化は比較的少ないが、使用済みの発泡ポリスチレンを減容化して回収することが出来る溶剤について、なお多くの点で改善が求められている。
【０００５】
当該技術分野において、使用済みの発泡ポリスチレンを減容化してポリスチレンを回収するために使用される幾つかの溶剤が知られている。またこのような溶剤を用いる発泡ポリスチレンの回収方法が知られている。
【０００６】
例えば、リモネン、酢酸イソアミル、プロピオン酸ベンジル、酪酸エチルから選ばれる少なくとも１種類の化合物を含む液体組成物からなる発泡ポリスチレン収縮剤、および同収縮剤を密閉空間内で発泡ポリスチレン成形体と接触させてポリスチレン組成物に変化させることを特徴とする発泡ポリスチレンの回収方法が知られている（例えば、特許文献１参照）。
【０００７】
また、特定のグリコールエーテル系化合物、および特定の脂肪酸ジアルキルエステル系化合物からなる群より選ばれる少なくとも１種を主成分とするポリスチレンの溶剤が知られている（例えば、特許文献２参照）。
【０００８】
さらに、発泡スチロールの廃材をその発生箇所の近傍において液状炭化水素を主体とする石油系の有機溶媒に浸漬し軟化させて餅状の中間生成物を生成し、この中間生成物を前記有機溶媒から物理的に分離して再生処理工場に運搬し、この運搬先の再生処理工場において前記中間生成物からこれに含まれるスチロールを再生することを特徴とする発泡スチロールの処理方法が知られており、さらに、同方法において前記有機溶媒は、芳香族炭化水素と脂肪族炭化水素との混合物を主体とし、この混合物中の前記芳香族炭化水素の重量比が２０％乃至６０％の範囲に設定されたことを特徴とする発泡スチロールの処理方法が知られている（例えば、特許文献３参照）。
【０００９】
またさらに、発泡ポリスチレンをグリコールエーテル酢酸エステル系化合物、グリコールエーテル系化合物、アセチルアセトン、炭酸ジエチルおよびオルトギ酸エチルよりなる群から選ばれた溶解溶剤に溶解することを特徴とする発泡ポリスチレンの減容化方法が知られている（例えば、特許文献４参照）。
【００１０】
さらにまた、イソプロピルブロマイド及び／又はノルマルプロピルブロマイドを主成分とした発泡ポリスチレン溶解剤を用いる発泡ポリスチレンの回収リサイクル方法であって、前記発泡ポリスチレン溶解剤と発泡ポリスチレンとを接触させて前記発泡ポリスチレン溶解剤により発泡ポリスチレンを溶解させつつその体積を収縮させる処理を行った後、この処理により得られた発泡ポリスチレン溶解生成物を加熱処理することで溶剤成分を蒸発させて発泡ポリスチレンを取り出すことを特徴とする発泡ポリスチレンの回収リサイクル方法が知られている（例えば、特許文献５参照）。
【００１１】
しかしながら、当該技術分野において依然として、改善された発泡ポリスチレンの減容化剤、例えば発泡ポリスチレンの減容化において優れ、減容化した発泡ポリスチレンの処理において優れ、かつポリスチレンの回収において優れている発泡ポリスチレンの減容化剤が求められている。
【特許文献１】特開平５−２６３０６５号公報
【特許文献２】特開平９−２５３５８号公報
【特許文献３】特開平９−４０８０２号公報
【特許文献４】特開平１１−８０４１８号公報
【特許文献５】特開平１１−３０２４４１号公報
【発明の開示】
【発明が解決しようとする課題】
【００１２】
本発明が解決しようとする第一の課題は、発泡ポリスチレンの減容化において優れ、減容化した発泡ポリスチレンの処理において優れ、かつポリスチレンの回収において優れている発泡ポリスチレンの減容化剤を提供することである。
次に、本発明が解決しようとする第二の課題は、上記減容化剤を用いる発泡ポリスチレンの減容化方法を提供することである。
さらに、本発明が解決しようとする第三の課題は、上記減容化剤と減容化した発泡ポリスチレンの混合物を提供することである。
さらにまた、本発明が解決しようとする第四の課題は、上記減容化剤を用いる減容化した発泡ポリスチレンの回収方法を提供することである。
【課題を解決するための手段】
【００１３】
上で述べた課題は、本発明に従って解決することができる。
本発明に係る発泡ポリスチレンの減容化剤は、プソイドクメンとイソドデカンからなる溶剤を主体とする発泡ポリスチレンの減容化剤である。
【００１４】
本発明において、プソイドクメン（１，２，４−トリメチルベンゼン）は、例えば改質ガソリンを精密蒸留することによって得られる実質的に単一の化合物であることができる。
プソイドクメン（１，２，４−トリメチルベンゼン）の物理的性状を次に示す。
分子量１２０．２：沸点１６９．４℃：融点−４３．９℃：比重（１５／４℃）０．８７９６：引火点（密閉式）５４℃：
【００１５】
改質ガソリンを精密蒸留することによって得られるプソイドクメンは、例えば下記の性状を有している。
比重（１５／４℃）０．８７９７（ＪＩＳ−Ｋ−２４３５）：蒸留試験；初留点１６９．０℃：乾点１６９．６℃：全留出量９８．５ｖｏｌ％（ＪＩＳ−Ｋ−００６６）：組成１，２，４−トリメチルベンゼン９９．５ｗｔ％（ガスクロマトグラフ法）：
【００１６】
一方、本発明において、イソドデカンは、イソブテン３量体の水素化物であって、2，2，4，6，6−ペンタメチルへプタンを主体とする異性体混合物であることができる。
2，2，4，6，6−ペンタメチルへプタンの物理的性状を次に示す。
分子量１７０．３４：沸点１７７℃：密度（１５℃）０．７５０ｇ／ｃｍ３：流動点−１０℃以下：引火点（密閉式）４８℃：
【００１７】
イソブテン３量体の水素化によって得られる2，2，4，6，6−ペンタメチルへプタンを主体とする異性体混合物イソドデカンは、例えば下記の性状を有している。
密度（１５℃）０．７４９９ｇ／ｃｍ３（ＪＩＳ−Ｋ−２２４９）：蒸留試験；初留点１７８．５℃：乾点１８１．０℃：全留出量９８．０ｖｏｌ％（ＪＩＳ−Ｋ−００６６）：引火点４７℃（ＪＩＳ−Ｋ−２２６５）：
イソドデカンは、2，2，4，6，6−ペンタメチルへプタンを主体とする異性体混合物であって成分数が少ないため、沸点範囲が非常に狭く、品質のバラツキがすくなく、また安定性に優れ、経時変化や化学変化を起こしにくく、極めて低臭気、低毒性である等の優れた特長を有している。
【００１８】
プソイドクメンを常温において発泡ポリスチレンに接触させると、発泡ポリスチレンは減容化される。これに対して、イソドデカンを常温において発泡ポリスチレンに接触させても、発泡ポリスチレンは減容化されない。
【００１９】
そこで、プソイドクメンとイソドデカンからなる溶剤中のプソイドクメンとイソドデカンの割合を変えて、プソイドクメンとイソドデカンからなる溶剤が常温において発泡ポリスチレンを減容化する様子を調べたところ、イソドデカンの量が０〜３５容量％（０〜３１．５重量％）の間は、発泡ポリスチレンを減容化する速度及び重量において、大きな相違はなかったが、イソドデカンの量が３７〜３８容量％（３３．４〜３４．３重量％）を越えると、発泡ポリスチレンを減容化する速度及び重量が顕著に増大することが分かった。
また、イソドデカンの量が４３〜４４容量％（３９．１〜４０．１重量％）を越えると、減容化した発泡ポリスチレンが硬くなってしまうので、プソイドクメンとイソドデカンからなる溶剤と減容化した発泡ポリスチレンからなる混合物の粘着性、流動性が非常に悪くなることが分かった。
【００２０】
本発明に係る発泡ポリスチレンの減容化剤は、プソイドクメンとイソドデカンを常温において、例えば１５〜２５℃において、所定の割合で混合することによって得られる。例えば、本発明に係る発泡ポリスチレンの減容化剤は、プソイドクメンとイソドデカンを常温において、プソイドクメンが５８〜６２容量％（６１．８〜６５．７重量％）そしてイソドデカンが４２〜３８容量％（３８．２〜３４．３重量％）となるように混合することによって得られる溶剤を主体とする発泡ポリスチレンの減容化剤である。
【００２１】
本発明に係る発泡ポリスチレンの減容化剤は、プソイドクメン５８〜６２容量％（６１．８〜６５．７重量％）とイソドデカン４２〜３８容量％（３８．２〜３４．３重量％）からなる溶剤に加えて、プソイドクメンとイソドデカンの沸点に近い沸点を有する少量の他の有機化合物、例えば少量の他の炭化水素、少量の芳香剤、安定剤、酸化防止剤、紫外線防止剤、着色剤等を含有していることが出来る。
【００２２】
発泡ポリスチレンの減容化剤と発泡ポリスチレンとの接触は、発泡ポリスチレンの減容化剤が発泡ポリスチレンを減容化させることが出来る限り、常温で行ってもよいし、常温より高い温度で行ってもよいし、常温より低い温度で行ってもよい。使用する減容化装置のコストや取り扱いの便宜さの点からすると、一般に常温で行うのが有利である。
【００２３】
発泡ポリスチレンの減容化剤と減容化した発泡ポリスチレンからなる混合物は、例えば発泡ポリスチレンの減容化剤を発泡ポリスチレンと接触させることによって生成する。発泡ポリスチレンの減容化剤と発泡ポリスチレンとの接触は、例えば、発泡ポリスチレンの減容化剤に発泡ポリスチレンを浸漬させることによって行うことが出来る。また例えば、発泡ポリスチレンの減容化剤と発泡ポリスチレンとの接触は、発泡ポリスチレン上に発泡ポリスチレンの減容化剤を散布することによって行うことが出来る。
【００２４】
この混合物中の減容化した発泡ポリスチレンの量は、混合物の粘着性や流動性が維持される限り特に制限はない。この混合物は、例えば発泡ポリスチレンの減容化剤１００重量部と減容化した発泡ポリスチレン１０〜１００重量部、好ましくは５０〜９０重量部からなる混合物であることができる。混合物の粘着性や流動性は混合物の温度によっても影響を受ける。すなわち、混合物の温度が上昇すると混合物の粘着性や流動性は増大し、混合物の温度が降下すると混合物の粘着性や流動性は減少する。使用する温度によって、混合物の組成を調整してもよい。
【００２５】
減容化した発泡ポリスチレンの回収は、例えば発泡ポリスチレンの減容化剤と減容化した発泡ポリスチレンからなる混合物を加熱することによって該混合物から該減容化剤を蒸留除去し、減容化した発泡ポリスチレンを回収することによって行うことが出来る。減容化剤の蒸留は、常圧で行ってもよいし、減圧下で行ってもよいし、加圧下で行ってもよい。使用する蒸留装置のコストの点からすると、一般に常圧で行うのが有利である。回収したポリスチレンは、熱分解してスチレンモノマー等として回収することも出来る。
【００２６】
本発明に係る発泡ポリスチレンの減容化剤は、沸点が互いに接近したプソイドクメンとイソドデカンからなる溶剤を主体としており、蒸留沸点範囲が非常に狭いので、蒸留が極めて容易であり、蒸留装置も簡単にすることが出来る。
【００２７】
上で述べた第一の課題は、本発明に従って、
１．  プソイドクメン      ５８〜６２容量％
及び
イソドデカン        ４２〜３８容量％
からなる溶剤を主体とする発泡ポリスチレンの減容化溶剤。
によって、解決することができる。
【００２８】
また、上で述べた第二の課題は、本発明に従って、
２．  プソイドクメン      ５８〜６２容量％
及び
イソドデカン        ４２〜３８容量％
からなる溶剤を主体とする発泡ポリスチレンの減容化剤を発泡ポリスチレンと接触させることを特徴とする発泡ポリスチレンの減容化方法。
によって、解決することができる。
【００２９】
さらに、上で述べた第三の課題は、本発明に従って、
３．実質的に、
プソイドクメン      ５８〜６２容量％
及び
イソドデカン        ４２〜３８容量％
からなる溶剤を主体とする発泡ポリスチレンの減容化剤      １００重量部
ならびに、
減容化した発泡ポリスチレン                １０〜１００重量部
からなる混合物。
によって、解決することができる。
【００３０】
さらにまた、上で述べた第四の課題は、本発明に従って、
４．  実質的に、
プソイドクメン      ５８〜６２容量％
及び
イソドデカン        ４２〜３８容量％
からなる溶剤を主体とする発泡ポリスチレンの減容化剤を発泡ポリスチレンと接触させて、該減容化剤と減容化した発泡ポリスチレンとからなる混合物を生成し、該混合物を加熱することによって該混合物から該減容化剤を蒸留除去し、減容化した発泡ポリスチレンを回収することを特徴とするポリスチレンの回収方法。
によって、解決することができる。
また、回収したポリスチレンから、スチレンモノマーを下記の方法：
実質的に、
プソイドクメン      ５８〜６２容量％
及び
イソドデカン        ４２〜３８容量％
からなる溶剤を主体とする発泡ポリスチレンの減容化剤を発泡ポリスチレンと接触させて、該減容化剤と減容化した発泡ポリスチレンとからなる混合物を生成し、該混合物を加熱することによって該混合物から該減容化剤を蒸留除去し、減容化した発泡ポリスチレンを回収し、回収した減容化した発泡ポリスチレンをポリスチレンの熱分解温度以上の温度に加熱して熱分解物を生成し、該熱分解物を蒸留することを特徴とするスチレンモノマーの生産方法。
によって、得ることが出来る。
【発明の効果】
【００３１】
本発明に係る発泡ポリスチレンの減容化剤は、プソイドクメンとイソドデカンからなる溶剤のうち、とくに、発泡ポリスチレンの減容化量（減容量）が多く、減容化速度（減容速度）が大きい組成を有するものを主体とする発泡ポリスチレンの減容化剤である。このように本発明に係る発泡ポリスチレンの減容化剤は、発泡ポリスチレンの減容化量（減容量）が多く、減容化速度（減容速度）が大きいので、発泡ポリスチレンの減容化に適している。
【００３２】
本発明に係る発泡ポリスチレンの減容化剤は、減容化した発泡ポリスチレンと一緒になって、粘着性や流動性を有する混合物を生成することができ、その粘着性や流動性を容易に調整することができる。この混合物は、粘着性や流動性を有するので、例えばポンプ輸送が可能なものとすることが出来る。このポンプ輸送は、例えば常温において、例えばスクリューポンプを用いて行うことが出来る。減容化した発泡ポリスチレンが硬くなると、粘着性や流動性が低下し、ポンプ輸送が困難になる。
【００３３】
本発明に係る発泡ポリスチレンの減容化剤は、紙、ポリエチレン、ポリプロピレン、ポリ塩化ビニル等を溶解することなく、発泡ポリスチレンを減容化することが出来る。したがって、本発明に係る粘着性や流動性を有する混合物は、不溶性の塩化ビニル製のラベル、紙製のラベル等を、例えば金網で濾別して除去することができる。
【００３４】
本発明に係る発泡ポリスチレンの減容化剤は、蒸留温度範囲が狭いので、蒸留が容易であり、蒸留装置も簡単なものとすることができる。
本発明に係る発泡ポリスチレンの減容化剤は、蒸留によって回収し繰り返し使用しても殆んど劣化しない。
本発明に係る発泡ポリスチレンの減容化剤は、酸化されにくく、加水分解されない。
【００３５】
本発明に係る発泡ポリスチレンの減容化剤は、蒸留の際、減容化した発泡ポリスチレン内に残留する量が少ない。したがって、回収されるポリスチレンが高品質である。また、回収されたポリスチレンを熱分解油化する際、熱分解油中に混入する減容化剤の量が少ないので、熱分解油から、例えば分留によって、スチレンモノマーを分離回収する際、有利である。
【００３６】
本発明に係る発泡ポリスチレンの減容化剤は、常温における蒸気圧が低く、臭気が少ないので、取り扱いにおいて有利である。
本発明に係る発泡ポリスチレンの減容化剤は、ハロゲン原子を含有していないので、装置に対する腐食性が小さい。
【００３７】
プソイドクメンとイソドデカンからなる溶剤を主体としている本発明に係る発泡ポリスチレンの減容化剤は、減容化剤を構成する成分が明確であり、成分の数が少ないので、例えば最初に調製するときも、回収後再調製するときも、成分調整が容易である。
【００３８】
本発明に係る発泡ポリスチレンの減容化剤は、蒸留沸点範囲がたかだか１６５〜１８５℃程度であるので、本発明に係る発泡ポリスチレンの減容化剤と減容化した発泡ポリスチレンからなる混合物を加熱することによって該混合物から該減容化剤を蒸留除去し、減容化した発泡ポリスチレンを回収する際、ポリスチレンの熱劣化が起こりにくい。
【００３９】
本発明に係る発泡ポリスチレンの減容化剤の蒸留温度範囲（１６５〜１８５℃）は、スチレンモノマーの沸点（１４５．１℃）と充分に離れているので、本発明に係る発泡ポリスチレンの減容化剤とスチレンモノマーは、蒸留によって容易に分離することができる。これに対して、従来発泡ポリスチレンの減容化剤として使用されている沸点１４４．４℃のオルトキシレン、沸点１３９．１℃のメタキシレン、沸点１３８．４℃のパラキシレンとスチレンモノマーは、沸点が接近しているので、蒸留によって分離することが困難である。また、これらのキシレン類は臭気が強く、毒性が大きいから、ＩＳＯ等により使用が規制されている事業所等において使用することが困難である。
【発明を実施するための最良の形態】
【００４０】
プソイドクメン及びイソドデカンからなる溶剤を調製し、これを用いて発泡ポリスチレンを減容化させ、発泡ポリスチレンの減容化重量（減容重量）と発泡ポリスチレンの減容化速度（減容速度）を調べた。
【００４１】
プソイドクメン６０容量％とイソドデカン４０容量％からなる溶剤１００ｍｌ（８１．８２ｇ）中に、室温において４０ｇの発泡ポリスチレンを浸漬したところ、４３分間で減容化した。
このとき生成したプソイドクメン及びイソドデカンからなる溶剤と減容化した発泡ポリスチレンとの混合物では、減容化した発泡ポリスチレンは、硬くなっておらず、室温において粘着性及び流動性を保っていた。
【実施例】
【００４２】
Ａ．減容化溶剤の調製
プソイドクメン及びイソドデカンは、丸善石油化学株式会社から入手した市販のプソイドクメン及びイソドデカンを使用した。
丸善石油化学株式会社のデータシートによると、プソイドクメンは単一製品であって、１，２，４−トリメチルベンゼンの含有量は９９％以上であり、沸点は１６９．４℃である。同じく丸善石油化学株式会社のデータシートによると、イソドデカンは異性体混合物であって、異性体混合物の含有量は９９％以上であり、沸点は１７９〜１８２℃である。
【００４３】
丸善石油化学株式会社から入手した市販のプソイドクメン及びイソドデカンを使用して、プソイドクメン及びイソドデカンからなる下記の組成を有する溶剤１〜溶剤９を室温（１５℃〜２５℃）で調製した。
溶剤１：  プソイドクメン１００容量％      イソドデカン    ０容量％
溶剤２：  プソイドクメン  ９０容量％      イソドデカン  １０容量％
溶剤３：  プソイドクメン  ８０容量％      イソドデカン  ２０容量％
溶剤４：  プソイドクメン  ７０容量％      イソドデカン  ３０容量％
溶剤５：  プソイドクメン  ６５容量％      イソドデカン  ３５容量％
溶剤６：  プソイドクメン  ６３容量％      イソドデカン  ３７容量％
溶剤７：  プソイドクメン  ６０容量％      イソドデカン  ４０容量％
溶剤８：  プソイドクメン  ５７容量％      イソドデカン  ４３容量％
溶剤９：  プソイドクメン  ５５容量％      イソドデカン  ４５容量％
【００４４】
Ｂ．減容化試験：
溶剤１〜溶剤９の各々について、発泡ポリスチレンの減容化試験を行った。
【００４５】
減容化試験１
発泡ポリスチレンの減容化試験は、次の手順で行った。
内径３．７ｃｍ、容量２００ｍｌのメスシリンダーに１００ｍｌの溶剤１をいれ、重量を測定した発泡倍率５５倍の発泡ポリスチレンの試料片（２５ｍｍ×２５ｍｍ×１００ｍｍ）の一本を、メスシリンダーの底部に発泡ポリスチレンの試料片が着かないようにかつ発泡ポリスチレンの試料片の頭部が液面より下になるように棒を用いて浸漬した。白色の発泡ポリスチレンの試料片は、溶剤１に浸漬すると、表面から脱泡しながら容積を縮小して半透明になった。発泡ポリスチレンの試料片を溶剤１に浸漬してから半透明になるまでの時間をストップウォッチで測定した。引き続き、重量を測定した発泡倍率５５倍の、２本目の発泡ポリスチレンの試料片（２５ｍｍ×２５ｍｍ×１００ｍｍ）を溶剤１に浸漬して、浸漬してから半透明になるまでの時間をストップウォッチで測定した。さらに引き続き、重量を測定した発泡倍率５５倍の、３本目の発泡ポリスチレンの試料片（２５ｍｍ×２５ｍｍ×１００ｍｍ）を溶剤１に浸漬して、浸漬してから半透明になるまでの時間をストップウォッチで測定した。同様にして、それぞれ重量を測定した発泡倍率５５倍の、4本目から３４本目までの発泡ポリスチレンの試料片（２５ｍｍ×２５ｍｍ×１００ｍｍ）の減容化試験を続けた。減容化試験の結果を、表１に示す。
【００４６】
【表１】
2006169271.tif 000003
【００４７】
減容化試験２
溶剤１を溶剤2に変えた以外は同様にして、重量を測定した発泡倍率５５倍の、３４本の発泡ポリスチレンの試料片（２５ｍｍ×２５ｍｍ×１００ｍｍ）の減容化試験を行った。減容化試験の結果を、表２に示す。
【００４８】
【表２】
2006169271.tif 000004
【００４９】
減容化試験３
溶剤１を溶剤３に変えた以外は同様にして、重量を測定した発泡倍率５５倍の、３４本の発泡ポリスチレンの試料片（２５ｍｍ×２５ｍｍ×１００ｍｍ）の減容化試験を行った。減容化試験の結果を、表３に示す。
【００５０】
【表３】
2006169271.tif 000005
【００５１】
減容化試験４
溶剤１を溶剤４に変えた以外は同様にして、重量を測定した発泡倍率５５倍の、３０本の発泡ポリスチレンの試料片（２５ｍｍ×２５ｍｍ×１００ｍｍ）の減容化試験を行った。減容化試験の結果を、表４に示す。
【００５２】
【表４】
2006169271.tif 000006
【００５３】
減容化試験５
溶剤１を溶剤５に変えた以外は同様にして、重量を測定した発泡倍率５５倍の、３０本の発泡ポリスチレンの試料片（２５ｍｍ×２５ｍｍ×１００ｍｍ）の減容化試験を行った。減容化試験の結果を、表５に示す。
【００５４】
【表５】
2006169271.tif 000007
【００５５】
減容化試験６
溶剤１を溶剤６に変えた以外は同様にして、重量を測定した発泡倍率５５倍の、３２本の発泡ポリスチレンの試料片（２５ｍｍ×２５ｍｍ×１００ｍｍ）の減容化試験を行った。減容化試験の結果を、表６に示す。
【００５６】
【表６】
2006169271.tif 000008
【００５７】
減容化試験７
溶剤１を溶剤７に変えた以外は同様にして、重量を測定した発泡倍率５５倍の、５９本の発泡ポリスチレンの試料片（２５ｍｍ×２５ｍｍ×１００ｍｍ）の減容化試験を行った。減容化試験の結果を、表７に示す。
【００５８】
【表７】
2006169271.tif 000009
【００５９】
減容化試験８
溶剤１を溶剤８に変えた以外は同様にして、重量を測定した発泡倍率５５倍の、６６本の発泡ポリスチレンの試料片（２５ｍｍ×２５ｍｍ×１００ｍｍ）の減容化試験を行った。減容化試験の結果を、表８に示す。
【００６０】
【表８】
2006169271.tif 000010
【００６１】
減容化試験９
溶剤１を溶剤９に変えた以外は同様にして、重量を測定した発泡倍率５５倍の、６７本の発泡ポリスチレンの試料片（２５ｍｍ×２５ｍｍ×１００ｍｍ）の減容化試験を行った。減容化試験の結果を、表９に示す。
【００６２】
【表９】
2006169271.tif 000011
【００６３】
表１のポリスチレン累積重量（ＰＳ累積重量）（ｇ）と減容時間（累計時間）（sec.）との関係を、図1に示す。
同様に、表２〜表９のポリスチレン累積重量（ＰＳ累積重量）（ｇ）と減容時間（累計時間）（sec.）との関係を、それぞれ図２〜図９に示す。
【００６４】
図１〜図９から、溶剤１〜溶剤９に関して、減容時間（累計時間）が６００秒（１０分）、１２００秒（２０分）、１８００秒（３０分）及び３６００秒（６０分）のときのポリスチレン累積重量（ＰＳ累積重量）（ｇ）を読み取り、表１０に纏めた。
【００６５】
【表１０】
2006169271.tif 000012
【００６６】
表１０から、プソイドクメンの量が１００〜６５容量％（１００〜６８．５重量％）の間、即ちイソドデカンの量が０〜３５容量％（０〜３１．５重量％）の間は、発泡ポリスチレンを減容化する速度及び重量において大きな相違はないが、プソイドクメンの量が６３〜６２容量％（６６．６〜６５．７重量％）よりも減少すると、即ちイソドデカンの量が３７〜３８容量％（３３．４〜３４．３重量％）を越えると、発泡ポリスチレンを減容化する速度及び重量が顕著に増大することが分かる。
【００６７】
Ｃ．減容化混合物の粘着性流動性試験
上記の溶剤１〜溶剤９の各々によって発泡ポリスチレンを減容化し、生成した溶剤１〜溶剤９と減容化した発泡ポリスチレンの混合物の粘着性と流動性を調べた。
【００６８】
粘着性流動性試験１
２００ｍｌの広口のガラス瓶に１００ｍｌの溶剤１を入れ、ついで発泡ポリスチレン３０ｇを入れて、発泡ポリスチレンを溶剤１に浸漬し、溶剤１と減容化した発泡ポリスチレンの混合物を調製した。この混合物中の減容化した発泡ポリスチレンは柔らかであり、この混合物にガラス棒を突っ込んでかき回したところ、この混合物はガラス棒に絡みついた。またこの混合物は、ガラス瓶を回転するとガラス瓶の壁に粘着しつつ共に回転した。
【００６９】
粘着性流動性試験２
溶剤１を溶剤２に変えた以外は、粘着性流動性試験１と同様にして発泡ポリスチレンの混合物を調製した。この混合物中の減容化した発泡ポリスチレンは柔らかであり、この混合物にガラス棒を突っ込んでかき回したところ、この混合物はガラス棒に絡みついた。またこの混合物は、ガラス瓶を回転するとガラス瓶の壁に粘着しつつ共に回転した。
【００７０】
粘着性流動性試験３
溶剤１を溶剤３に変えた以外は、粘着性流動性試験１と同様にして発泡ポリスチレンの混合物を調製した。この混合物中の減容化した発泡ポリスチレンは柔らかであり、この混合物にガラス棒を突っ込んでかき回したところ、この混合物はガラス棒に絡みついた。またこの混合物は、ガラス瓶を回転するとガラス瓶の壁に粘着しつつ共に回転した。
【００７１】
粘着性流動性試験４
溶剤１を溶剤４に変えた以外は、粘着性流動性試験１と同様にして発泡ポリスチレンの混合物を調製した。この混合物中の減容化した発泡ポリスチレンは柔らかであり、この混合物にガラス棒を突っ込んでかき回したところ、この混合物はガラス棒に絡みついた。またこの混合物は、ガラス瓶を回転するとガラス瓶の壁に粘着しつつ共に回転した。
【００７２】
粘着性流動性試験５
溶剤１を溶剤５に変えた以外は、粘着性流動性試験１と同様にして発泡ポリスチレンの混合物を調製した。この混合物中の減容化した発泡ポリスチレンは柔らかであり、この混合物にガラス棒を突っ込んでかき回したところ、この混合物はガラス棒に絡みついた。またこの混合物は、ガラス瓶を回転するとガラス瓶の壁に粘着しつつ共に回転した。
【００７３】
粘着性流動性試験６
溶剤１を溶剤６に変えた以外は、粘着性流動性試験１と同様にして発泡ポリスチレンの混合物を調製した。この混合物中の減容化した発泡ポリスチレンは柔らかであり、この混合物にガラス棒を突っ込んでかき回したところ、この混合物はガラス棒に絡みついた。またこの混合物は、ガラス瓶を回転するとガラス瓶の壁に粘着しつつ共に回転した。
【００７４】
粘着性流動性試験７
２００ｍｌの広口のガラス瓶に１００ｍｌの溶剤７を入れ、ついで発泡ポリスチレン６０ｇを入れて、発泡ポリスチレンを溶剤７に浸漬し、溶剤７と減容化した発泡ポリスチレンの混合物を調製した。この混合物中の減容化した発泡ポリスチレンは柔らかであり、この混合物にガラス棒を突っ込んでかき回したところ、この混合物はガラス棒に絡みついた。またこの混合物は、ガラス瓶を回転するとガラス瓶の壁に粘着しつつ共に回転した。
【００７５】
粘着性流動性試験８
２００ｍｌの広口のガラス瓶に１００ｍｌの溶剤８を入れ、ついで発泡ポリスチレン６０ｇを入れて、発泡ポリスチレンを溶剤８に浸漬し、溶剤８と減容化した発泡ポリスチレンの混合物を調製した。この混合物中の減容化した発泡ポリスチレンはかなり硬く、この混合物にガラス棒を突っ込んでも、この混合物はガラス棒に絡みつかなかった。またこの混合物は、ガラス棒を突っ込んでかき回すと、ガラス瓶に粘着することなく回転した。
【００７６】
粘着性流動性試験９
２００ｍｌの広口のガラス瓶に１００ｍｌの溶剤９を入れ、ついで発泡ポリスチレン６０ｇを入れて、発泡ポリスチレンを溶剤９に浸漬し、溶剤９と減容化した発泡ポリスチレンの混合物を調製した。この混合物中の減容化した発泡ポリスチレンは硬く、この混合物にガラス棒を突っ込んでも、この混合物はガラス棒に絡みつかなかった。またこの混合物は、ガラス棒を突っ込んでかき回すと、ガラス瓶に粘着することなく回転した。
【００７７】
粘着性流動性試験１〜粘着性流動性試験９から、プソイドクメンの量が１００〜５８容量％（１００〜６１．８重量％）の間、即ちイソドデカンの量が０〜４２容量％（０〜３８．２重量％）の間は、溶剤と減容化した発泡ポリスチレンの混合物中の減容化した発泡ポリスチレンは柔らかであり、この混合物にガラス棒を突っ込んでかき回すと、この混合物はガラス棒に絡みつき、またこの混合物は、ガラス瓶を回転するとガラス瓶の壁に粘着しつつ共に回転することが分かる。しかしながら、プソイドクメンの量が５７〜５６容量％（６０．９〜５９．９重量％）よりも減少すると、即ちイソドデカンの量が４３〜４４容量％（３９．１〜４０．１重量％）よりも増大すると、溶剤と減容化した発泡ポリスチレンの混合物中の減容化した発泡ポリスチレンが硬くなり、粘着性を失うことが分かる。このように、溶剤と粘着性を失った減容化した発泡ポリスチレンの混合物は、例えばスクリューポンプで輸送することが困難である。
【産業上の利用可能性】
【００７８】
本発明の発泡ポリスチレン減容化剤を用いることによって、容易に、使用済みの発泡ポリスチレンを減容化し、減容化剤と減容化した発泡ポリスチレンの混合物からポリスチレンを回収することができる。
【図面の簡単な説明】
【００７９】
【図１】溶剤１を使用したときの、発泡ポリスチレンの減容化重量（ＰＳ重量）（ｇ）と減容化時間（減容時間）（sec.）との関係を示すグラフである。（減容化試験１）
【図２】溶剤２を使用したときの、発泡ポリスチレンの減容化重量（ＰＳ重量）（ｇ）と減容化時間（減容時間）（sec.）との関係を示すグラフである。（減容化試験２）
【図３】溶剤３を使用したときの、発泡ポリスチレンの減容化重量（ＰＳ重量）（ｇ）と減容化時間（減容時間）（sec.）との関係を示すグラフである。（減容化試験３）
【図４】溶剤４を使用したときの、発泡ポリスチレンの減容化重量（ＰＳ重量）（ｇ）と減容化時間（減容時間）（sec.）との関係を示すグラフである。（減容化試験４）
【図５】溶剤５を使用したときの、発泡ポリスチレンの減容化重量（ＰＳ重量）（ｇ）と減容化時間（減容時間）（sec.）との関係を示すグラフである。（減容化試験５）
【図６】溶剤６を使用したときの、発泡ポリスチレンの減容化重量（ＰＳ重量）（ｇ）と減容化時間（減容時間）（sec.）との関係を示すグラフである。（減容化試験６）
【図７】溶剤７を使用したときの、発泡ポリスチレンの減容化重量（ＰＳ重量）（ｇ）と減容化時間（減容時間）（sec.）との関係を示すグラフである。（減容化試験７）
【図８】溶剤８を使用したときの、発泡ポリスチレンの減容化重量（ＰＳ重量）（ｇ）と減容化時間（減容時間）（sec.）との関係を示すグラフである。（減容化試験８）
【図９】溶剤９を使用したときの、発泡ポリスチレンの減容化重量（ＰＳ重量）（ｇ）と減容化時間（減容時間）（sec.）との関係を示すグラフである。（減容化試験９）
【図１】
2006169271.tif 000013
【図２】
2006169271.tif 000014
【図３】
2006169271.tif 000015
【図４】
2006169271.tif 000016
【図５】
2006169271.tif 000017
【図６】
2006169271.tif 000018
【図７】
2006169271.tif 000019
【図８】
2006169271.tif 000020
【図９】
2006169271.tif 000021